(57)【要約】【課題】ポリオレフィン基材に対する接着性に優れ、さらに透明性にも優れたポリエステル系粘着剤組成物、ポリエステル系粘着剤、粘着シートおよび粘着剤層付き光学部材を提供することを目的とする。【解決手段】水添ポリブタジエン構造含有化合物由来の構造単位および芳香環構造含有化合物由来の構造単位を有するポリエステル系樹脂（Ａ）を含有するポリエステル系粘着剤組成物であって、上記芳香環構造含有化合物由来の構造単位の含有量が、ポリエステル系樹脂（Ａ）に対して０．０１〜３５重量％であるポリエステル系粘着剤組成物。【選択図】なし【特許請求の範囲】
【請求項１】
水添ポリブタジエン構造含有化合物由来の構造単位および芳香環構造含有化合物由来の構造単位を有するポリエステル系樹脂（Ａ）を含有するポリエステル系粘着剤組成物であって、上記芳香環構造含有化合物由来の構造単位の含有量が、ポリエステル系樹脂（Ａ）に対して０．０１〜３５重量％であることを特徴とするポリエステル系粘着剤組成物。
【請求項２】
上記ポリエステル系樹脂（Ａ）が、多価カルボン酸類（ａ１）由来の構造単位およびポリオール（ａ２）由来の構造単位を有し、上記芳香環構造含有化合物が、多価カルボン酸類（ａ１）中の芳香族ジカルボン酸類（ａ１−１）であり、上記芳香環構造含有化合物由来の構造単位が、多価カルボン酸類（ａ１）由来の構造単位中に０．１〜７０モル％含有することを特徴とする請求項１に記載のポリエステル系粘着剤組成物。
【請求項３】
上記水添ポリブタジエン構造含有化合物由来の構造単位の含有量が、ポリエステル系樹脂（Ａ）に対して０．０１〜５０重量％であることを特徴とする請求項１または２に記載のポリエステル系粘着剤組成物。
【請求項４】
上記ポリエステル系樹脂（Ａ）が、上記多価カルボン酸類（ａ１）由来の構造単位およびポリオール（ａ２）由来の構造単位を有し、上記水添ポリブタジエン構造含有化合物が、ポリオール（ａ２）中の水添ポリブタジエンポリオール（ａ２−１）であり、上記水添ポリブタジエン構造含有化合物由来の構造単位が、ポリオール（ａ２）由来の構造単位中に０．００１〜１５モル％含有することを特徴とする請求項１〜３のいずれか一項に記載のポリエステル系粘着剤組成物。
【請求項５】
上記ポリエステル系樹脂（Ａ）のガラス転移温度が−８０〜２０℃であることを特徴とする請求項１〜４のいずれか一項に記載のポリエステル系粘着剤組成物。
【請求項６】
さらに、加水分解抑制剤（Ｂ）を含有することを特徴とする請求項１〜５のいずれか一項に記載のポリエステル系粘着剤組成物。
【請求項７】
さらに、ウレタン化触媒（Ｃ）を含有することを特徴とする請求項１〜６のいずれか一項に記載のポリエステル系粘着剤組成物。
【請求項８】
さらに、架橋剤（Ｄ）を含有することを特徴とする請求項１〜７のいずれか一項に記載のポリエステル系粘着剤組成物。
【請求項９】
請求項１〜８のいずれか一項に記載のポリエステル系粘着剤組成物が、架橋されてなることを特徴とするポリエステル系粘着剤。
【請求項１０】
請求項９記載のポリエステル系粘着剤を含有する粘着剤層を有することを特徴とする粘着シート。
【請求項１１】
請求項９記載のポリエステル系粘着剤を含有する粘着剤層および光学部材を有することを特徴とする粘着剤層付き光学部材。
【発明の詳細な説明】
【技術分野】
【０００１】
本発明は、ポリエステル系粘着剤組成物、ポリエステル系粘着剤、粘着シートおよび粘着剤層付き光学部材に関し、さらに詳しくはポリオレフィン基材に対する接着性に優れ、さらに透明性にも優れたポリエステル系粘着剤組成物、ポリエステル系粘着剤、粘着シートおよび粘着剤層付き光学部材に関するものである。
【背景技術】
【０００２】
従来、ポリエステル系樹脂は、耐熱性、耐薬品性、耐久性、機械的強度に優れているため、フィルム、ペットボトル、繊維、トナー、電機部品、および、接着剤や粘着剤等、幅広い用途で用いられている。
【０００３】
また、近年では、液晶ディスプレイ（ＬＣＤ：Ｌｉｑｕｉｄ  Ｃｒｙｓｔａｌ  Ｄｉｓｐｌａｙ）等の表示装置や、タッチパネル等の上記表示装置と組み合わせて用いられる入力装置が広く用いられるようになっており、これらの製造においては、光学フィルムや基材等の光学部材の貼り合わせに、透明な粘着シートが使用されている。
更に、家電製品、建材、自動車外装・内装材等の各種産業分野における接合材料として使用されており、ステンレスやアルミニウム等の金属材料や、ポリエチレン、ポリプロピレン、ＡＢＳ、ポリカーボネート樹脂等の各種プラスチック材料、あるいはガラス材料等の様々な被着体に対して、高い信頼性をもって接着することが求められている。
【０００４】
このような粘着シートとして、例えば、水添ポリブタジエン骨格を有するポリエステル系粘着剤組成物を用いた粘着剤付きフィルムを用いて、金属板に貼り付けた際の粘着性と凝集性との両立を図った粘着シートが提案されている（例えば、特許文献１参照）。
【先行技術文献】
【特許文献】
【０００５】
【特許文献１】特開平３−１６７２８４号公報
【発明の概要】
【発明が解決しようとする課題】
【０００６】
しかしながら、上記特許文献１は、金属板への接着性は得られるものの、一般的に接着性に劣るポリオレフィン基材への接着性については全く考慮されておらず、また、粘着シートとした場合の透明性の点では満足のいくものではなかった。
また、近年では、ポリオレフィン基材を被着体とする用途、例えば、自動車内装・外装材や建材等の用途が増えており、ポリオレフィン基材への接着性の要望が非常に高くなっている。
【０００７】
そこで、本発明ではこのような背景下において、ポリオレフィン基材に対する接着性に優れ、さらに透明性にも優れたポリエステル系粘着剤組成物、ポリエステル系粘着剤、粘着シートおよび粘着剤層付き光学部材を提供することを目的とする。
【課題を解決するための手段】
【０００８】
しかるに、本発明者はかかる事情に鑑み鋭意研究を重ねた結果、ポリエステル系樹脂中に水添ポリブタジエン構造および芳香環構造を含有させ、しかもその芳香環構造の含有量を所定量に調節することにより、ポリオレフィン基材への接着性に優れるうえに、透明性にも優れたポリエステル系粘着剤組成物となることを見出し、本発明を完成した。
【０００９】
すなわち、本発明の要旨は、水添ポリブタジエン構造含有化合物由来の構造単位および芳香環構造含有化合物由来の構造単位を有するポリエステル系樹脂（Ａ）を含有するポリエステル系粘着剤組成物であって、上記芳香環構造含有化合物由来の構造単位の含有量が、ポリエステル系樹脂（Ａ）に対して０．０１〜３５重量％であるポリエステル系粘着剤組成物に関するものである。
【００１０】
また、本発明は、上記ポリエステル系粘着剤組成物が、架橋されてなるポリエステル系粘着剤を第２の要旨とし、かかるポリエステル系粘着剤を含有する粘着剤層を有する粘着シートを第３の要旨とする。さらに、上記第２の要旨であるポリエステル系粘着剤を含有する粘着剤層および光学部材を有する粘着剤層付き光学部材を第４の要旨とする。
【００１１】
一般に、ポリエステル系粘着剤組成物の基材への接着性の改善のためには、粘着付与剤を添加し、粘着剤層の凝集力や界面接着性を制御することが考えられる。
さらに、一般的に接着性に劣るポリオレフィン基材に適用させるとなると、なおさらその粘着付与剤の含有量を多くしようと考えることが通常である。しかしながら、上記粘着付与剤の配合では、粘着付与剤とポリエステル系樹脂との充分な相溶性が得られず、粘着剤層の白濁や低温タック性の低下による粘着特性のバランス取りが困難となり、接着信頼性に劣る場合がある。
【００１２】
また、ポリエステル系粘着剤組成物の基材への接着性改善には、ポリエステル系樹脂に水添ポリブタジエン構造を含有させることも考えられ、水添ポリブタジエン構造を含有させることによる改善効果も得られるが、接着性改善の要求は更に高くなっている。
そこで、本発明においては、粘着付与剤を用いることもなく、ポリエステル系樹脂に水添ポリブタジエン構造を含有させることに加え、芳香環構造をも含有させることにより、ポリオレフィン基材への接着性に優れる上に、透明性にも優れることを見出したのである。
【００１３】
一般的にポリオレフィン基材は極性が低く、それゆえ接着性に劣るものであるため、これに対しては、通常、ポリエステル系樹脂の極性も低くして接着性改善を図ろうとするものであり、極性の高い芳香環構造を含有させようとは考えにくいものであるところ、あえて水添ポリブタジエン構造に加え芳香環構造も所定量含有させた場合に、ポリオレフィン基材への接着性に優れる上に、透明性にも優れることを見出したのである。
【発明の効果】
【００１４】
本発明のポリエステル系粘着剤組成物は、水添ポリブタジエン構造含有化合物由来の構造単位および芳香環構造含有化合物由来の構造単位を有するポリエステル系樹脂（Ａ）を含有するポリエステル系粘着剤組成物であって、上記芳香環構造含有化合物由来の構造単位の含有量が、ポリエステル系樹脂（Ａ）に対して０．０１〜３５重量％であることから、ポリオレフィン基材に対する接着性に優れ、さらに透明性にも優れる。
【発明を実施するための形態】
【００１５】
以下、本発明の構成につき詳細に説明するが、これらは望ましい実施態様の一例を示すものである。
なお、本発明において、「カルボン酸類」との用語は、カルボン酸に加え、カルボン酸塩、カルボン酸無水物、カルボン酸ハロゲン化物、カルボン酸エステル等のカルボン酸誘導体も含むものである。
【００１６】
本発明のポリエステル系粘着剤組成物は、水添ポリブタジエン構造含有化合物由来の構造単位および芳香環構造含有化合物由来の構造単位を有するポリエステル系樹脂（Ａ）を含有し、芳香環構造含有化合物由来の構造単位の含有量が、ポリエステル系樹脂（Ａ）に対して０．０１〜３５重量％であることを特徴とする。
【００１７】
すなわち、本発明のポリエステル系粘着剤組成物に用いられる上記ポリエステル系樹脂（Ａ）は、水添ポリブタジエン構造含有化合物由来の構造単位および芳香環構造含有化合物由来の構造単位を有し、上記芳香環構造含有化合物由来の構造単位の含有量が、ポリエステル系樹脂（Ａ）中に、０．０１〜３５重量％となるように芳香環構造含有化合物を配合し調製することにより得られるものである。
【００１８】
そして、本発明のポリエステル系粘着剤組成物は、上記ポリエステル系樹脂（Ａ）を必須成分とし、加水分解抑制剤（Ｂ）、ウレタン化触媒（Ｃ）、および架橋剤（Ｄ）からなる群から選ばれた少なくとも１つを含有していることが好ましく、さらに（Ｂ）〜（Ｄ）成分のいずれも含有することがより好ましい。
このような本発明のポリエステル系粘着剤組成物を構成する各成分について、以下、順次説明する。
【００１９】
＜ポリエステル系樹脂（Ａ）＞
ポリエステル系樹脂（Ａ）は、通常、構成原料として、多価カルボン酸類（ａ１）およびポリオール（ａ２）を含む共重合成分を共重合することにより得られ、そのポリエステル系樹脂（Ａ）は、樹脂組成として、多価カルボン酸類（ａ１）由来の構造単位およびポリオール（ａ２）由来の構造単位を有するようになる。
【００２０】
〔多価カルボン酸類（ａ１）〕
ポリエステル系樹脂（Ａ）の構成原料として用いられる上記多価カルボン酸類（ａ１）としては、例えば、二価カルボン酸類、三価以上の多価カルボン酸類があり、ポリエステル系樹脂（Ａ）を安定的に得られる点から二価カルボン酸類が好ましく用いられる。
【００２１】
上記二価カルボン酸類としては、例えば、マロン酸類、ジメチルマロン酸類、コハク酸類、グルタル酸類、アジピン酸類、トリメチルアジピン酸類、ピメリン酸類、２，２−ジメチルグルタル酸類、アゼライン酸類、セバシン酸類、フマル酸類、マレイン酸類、イタコン酸類、チオジプロピオン酸類、ジグリコール酸類、１，９−ノナンジカルボン酸類、等の脂肪族ジカルボン酸類；
フタル酸類、テレフタル酸類、イソフタル酸類、ベンジルマロン酸類、ジフェン酸類、４，４’−オキシジ安息香酸類、さらに１，８−ナフタレンジカルボン酸類、２，３−ナフタレンジカルボン酸類、２，７−ナフタレンジカルボン酸類等のナフタレンジカルボン酸類、等の芳香族ジカルボン酸類（ａ１−１）；
１，３−シクロペンタンジカルボン酸類、１，２−シクロヘキサンジカルボン酸類、１，３−シクロペンタンジカルボン酸類、１，４−シクロヘキサンジカルボン酸類、２，５−ノルボルナンジカルボン酸類、アダマンタンジカルボン酸類、等の脂環族ジカルボン酸類；等が挙げられる。
【００２２】
上記三価以上のカルボン酸類としては、例えば、トリメリット酸類、ピロメリット酸類、アダマンタントリカルボン酸類、トリメシン酸類、等が挙げられる。
【００２３】
また、多価カルボン酸類（ａ１）としては、水添ポリブタジエン構造含有化合物を用いてもよく、例えば、１，２−ポリブタジエンジカルボン酸類、１，４−ポリブタジエンジカルボン酸類、１，４−ポリイソプレンジカルボン酸類等のポリブタジエン系多価カルボン酸類あるいはこれらのポリブタジエン系多価カルボン酸類の二重結合を水素またはハロゲン等で飽和化した飽和炭化水素系多価カルボン酸類等が挙げられる。さらには、ポリブタジエン系多価カルボン酸類にスチレン、エチレン、酢酸ビニル、アクリル酸エステル等のオレフィン化合物を共重合させた多価カルボン酸類やその水素化した多価カルボン酸類等も使用できる。なかでも特に好ましくは、飽和度の高い炭化水素系ポリブタジエン多価カルボン酸類であり、数平均分子量が３００〜３０，０００、特には５００〜１０，０００、さらには８００〜５，０００のものが好ましく、またカルボキシ基の平均官能数が１．５〜３のものであるものが好ましい。
【００２４】
上記水添ポリブタジエン構造含有多価カルボン酸類としては、水添ポリブタジエン構造中における１，２結合部位、および１，４結合部位において、１，２結合部位の割合が多い方がポリオレフィン基材への接着性に優れる点で好ましい。また、水添ポリブタジエン構造中に占める１，２結合部位が２５〜１００％であることが好ましく、特には５０〜１００％であることが好ましく、殊には７５〜１００％であることが好ましい。
【００２５】
上記の多価カルボン酸類（ａ１）のなかでも、ポリオレフィン基材に対する接着性に優れ、透明性にも優れる点から、好ましくは芳香族ジカルボン酸（ａ１−１）である。また、これらの多価カルボン酸類（ａ１）は単独でもしくは２種以上併せて用いることができる。
【００２６】
さらに、上記芳香族ジカルボン酸類（ａ１−１）のなかでも、ポリエステル系樹脂（Ａ）の結晶性を下げる点から、非対称の芳香族ジカルボン酸類（ａ１−１−１）を含ませることが好ましく、非対称の芳香族ジカルボン酸類（ａ１−１−１）としては、例えば、フタル酸類、イソフタル酸類、１，８−ナフタレンジカルボン酸類、２，３−ナフタレンジカルボン酸類、２，７−ナフタレンジカルボン酸類等が挙げられ、なかでも反応性の点でイソフタル酸類が特に好ましい。
【００２７】
かかる非対称の芳香族ジカルボン酸類（ａ１−１−１）の含有量としては、多価カルボン酸類（ａ１）全体に対して、０．１〜７０モル％であることが好ましく、より好ましくは０．２〜６０モル％、さらに好ましくは０．５〜５０モル％、特に好ましくは１〜４０モル％、殊に好ましくは３〜３０モル％である。かかる含有量が少なすぎると、樹脂が結晶化し、充分な粘着性能が得られなくなる傾向があり、多すぎると相溶性、および初期密着性（タック）が低下する傾向がある。
【００２８】
さらに、上記多価カルボン酸類（ａ１）のなかでも、ポリエステル系樹脂（Ａ）の結晶性を別観点より下げる点から、炭素数が奇数の脂肪族多価カルボン酸類（ａ１−２）を含ませることが好ましく、炭素数が奇数の脂肪族多価カルボン酸類（ａ１−２）としては、例えば、マロン酸類、グルタル酸類、ピメリン酸類、アゼライン酸類、１，９−ノナンジカルボン酸類等が挙げられ、なかでもアゼライン酸類が特に好ましく用いられる。
【００２９】
かかる炭素数が奇数の脂肪族多価カルボン酸類（ａ１−２）の含有量としては、多価カルボン酸類（ａ１）全体に対して、５〜１００モル％であることが好ましい。とりわけ、溶液透明性を重視する場合は、多価カルボン酸類（ａ１）全体に対して、１０〜９５モル％であることが好ましく、より好ましくは２０〜９０モル％、特に好ましくは３０〜８０モル％である。かかる含有量が少なすぎると樹脂が結晶化し充分な粘着性能が得られなくなる傾向がある。
【００３０】
本発明においては、粘着物性の点から、多価カルボン酸類（ａ１）として、非対称の芳香族ジカルボン酸類（ａ１−１−１）および脂肪族多価カルボン酸類を併用することも好ましい。非対称の芳香族ジカルボン酸類（ａ１−１−１）および脂肪族多価カルボン酸類の含有比率（モル比）としては、非対称の芳香族ジカルボン酸類（ａ１−１−１）／脂肪族多価カルボン酸類＝０．１／９９．９〜７０／３０であることが好ましく、より好ましくは０．２／９９．８〜６０／４０、さらに好ましくは０．５／９９．５〜５０／５０、特に好ましくは１／９９〜４０／６０、殊に好ましくは３／９７〜３０／７０である。
【００３１】
なお、ポリエステル系樹脂（Ａ）中に分岐点を増やす目的で、三価以上の多価カルボン酸類を用いることもでき、なかでも、比較的ゲル化が発生しにくい点でトリメリット酸類を用いることが好ましい。
【００３２】
かかる三価以上の多価カルボン酸類の含有量としては、粘着剤の凝集力を高めることができる点で、多価カルボン酸類（ａ１）全体に対して、好ましくは１０モル％以下、特に好ましくは０．１〜５モル％であり、かかる含有量が多すぎるとポリエステル系樹脂（Ａ）の製造時にゲル化が生じやすい傾向がある。
【００３３】
〔ポリオール（ａ２）〕
ポリエステル系樹脂（Ａ）の構成原料として用いられるポリオール（ａ２）としては、二価アルコール、三価以上のポリオールがある。ポリオール（ａ２）は、単独でもしくは２種以上併せて用いることができる。
【００３４】
上記二価アルコールとしては、例えば、エチレングリコール、ジエチレングリコール、トリエチレングリコール、プロピレングリコール、ジプロピレングリコール、１，３−プロパンジオール、２，４−ジメチル−２−エチルヘキサン−１，３−ジオール、２−メチル−１，３−プロパンジオール、２，２−ジメチル−１，３−プロパンジオール（ネオペンチルグリコール）、２−エチル−２−ブチル−１，３−プロパンジオール、２−エチル−２−イソブチル−１，３−プロパンジオール、１，３−ブタンジオール、１，４−ブタンジオール、１，５−ペンタンジオール、１，６−ヘキサンジオール、３−メチル−１，５−ペンタンジオール、２，２，４−トリメチル−１，６−ヘキサンジオール等の脂肪族ジオール；
１，２−シクロヘキサンジメタノール、１，３−シクロヘキサンジメタノール、１，４−シクロヘキサンジメタノール、スピログリコール、トリシクロデカンジメタノール、アダマンタンジオール、２，２，４，４−テトラメチル−１，３−シクロブタンジオール等の脂環族ジオール；
４，４’−チオジフェノール、４，４’−メチレンジフェノール、ビスフェノール、ビスフェノールフルオレン、４，４’−ジヒドロキシビフェニル、ｏ−，ｍ−及びｐ−ジヒドロキシベンゼン、２，５−ナフタレンジオール、ｐ−キシレンジオール等の芳香族ジオール；
及びこれらのエチレンオキサイド、プロピレンオキサイド付加体が挙げられる。
さらに、ヒマシ油から誘導される脂肪酸エステルや、オレイン酸、エルカ酸等から誘導されるダイマージオール、グリセロールモノステアレート等が挙げられる。
また、上記三価以上のポリオールとしては、例えば、ペンタエリスリトール、ジペンタエリスリトール、トリペンタエリスリトール、グリセリン、トリメチロールプロパン、トリメチロールエタン、１，３，６−ヘキサントリオール、アダマンタントリオール等が挙げられる。
【００３５】
また、ポリオール（ａ２）としては、水添ポリブタジエンポリオール（ａ２−１）を用いることができる。
上記水添ポリブタジエンポリオール（ａ２−１）としては、例えば、１，２−ポリブタジエンポリオール、１，４−ポリブタジエンポリオール、１，４−ポリイソプレンポリオール等のポリブタジエン系ポリオールあるいはこれらのポリブタジエン系ポリオールの二重結合を水素またはハロゲン等で飽和化した飽和炭化水素系ポリオール等が挙げられる。さらには、ポリブタジエン系ポリオールにスチレン、エチレン、酢酸ビニル、アクリル酸エステル等のオレフィン化合物を共重合させたポリオールやその水素化したポリオール等も使用できる。なかでも特に好ましくは、飽和度の高い炭化水素系ポリブタジエンポリオールであり、数平均分子量が３００〜３０，０００が好ましく、より好ましくは５００〜１０，０００、さらには好ましくは８００〜５，０００であり、水酸基の平均官能数が１．５〜３のものであることが好ましい。
【００３６】
水添ポリブタジエンポリオール（ａ２−１）としては、水添ポリブタジエン構造中における１，２結合部位、および１，４結合部位において、１，２結合部位の割合が多い方がポリオレフィン基材への接着性に優れる点で好ましい。また、水添ポリブタジエン構造中に占める１，２結合部位が２５〜１００％であることが好ましく、特には５０〜１００％であることが好ましく、殊には７５〜１００％であることが好ましい。
【００３７】
上記ポリオール（ａ２）のなかでも、ポリオレフィン基材への接着性に優れる点から、水添ポリブタジエンポリオール（ａ２−１）を用いることが好ましい。
【００３８】
上記水添ポリブタジエンポリオール（ａ２−１）の含有量は、ポリオール（ａ２）に対して、０．００１〜１５モル％であることが好ましく、より好ましくは０．００５〜１０モル％、さらに好ましくは０．０１〜５モル％、特に好ましくは０．０５〜２モル％、殊に好ましくは０．１〜１モル％である。かかる含有量が少なすぎると、ポリオレフィン基材への接着性が低下する傾向があり、多すぎると、相溶性が低下する傾向がある。
【００３９】
また、上記ポリオール（ａ２）のなかでも、分岐構造含有ポリオール（ａ２−２）を含有することが分岐点を増やし、結晶性を崩す点から好ましい。分岐構造含有ポリオール（ａ２−２）としては、例えば、ネオペンチルグリコール、２−メチル−１，３−プロパンジオール、２−メチル−２−エチル−１，３−プロパンジオール、２，２−ジエチル−１，３−プロパンジオール、２−メチル−２−プロピル−１，３−プロパンジオール、２−ブチル−２−エチル−１，３−プロパンジオール、３−メチル−１，５−ペンタンジオール、２−メチル−２，４−ペンタンジオール、２，４−ジエチル−１，５−ペンタンジオール、１，３，５−トリメチル−１，３−ペンタンジオール、２−メチル−１，６−ヘキサンジオール等が挙げられる。なかでも、ネオペンチルグリコールが特に好ましい。
なお、分岐構造含有ポリオール（ａ２−２）としては、上述の水添ポリブタジエンポリオール（ａ２−１）を除くものである。
【００４０】
上記分岐構造含有ポリオール（ａ２−２）の含有量は、ポリオール（ａ２）全体に対して５〜９９モル％であることが好ましく、より好ましくは１０〜９５モル％、さらに好ましくは３０〜９０モル％である。かかる含有量が少なすぎると、樹脂が結晶化し充分な粘着性能が得られにくい傾向があり、多すぎると、ポリエステル系樹脂（Ａ）の製造において反応時間が長くなる傾向がある。
【００４１】
また一方、上記ポリオール（ａ２）のなかでも、直鎖ポリオール（ａ２−３）を含有することが反応性の点から好ましく、更には炭素数２〜４０の直鎖ポリオールがより好ましい。かかる直鎖ポリオール（ａ２−３）としては、例えば、エチレングリコール、１，３−プロパンジオール、１，４−ブタンジオール、１，５−ペンタンジオール、１，６−ヘキサンジオール、ジエチレングリコール、ジプロピレングリコール、１，９−ノナンジオール、１，１０−デカンジオール、１，１２−ドデカンジオール、等の脂肪族グリコールが挙げられる。なかでも、１，４−ブタンジオールが特に好ましい。
【００４２】
直鎖ポリオール（ａ２−３）の含有量は、ポリオール（ａ２）全体に対して、３〜９５モル％であることが好ましく、より好ましくは５〜９０モル％、特に好ましくは１０〜８０モル％、殊に好ましくは１５〜６０モル％である。かかる含有量が少なすぎると、安定した樹脂形成が得られ難くなる傾向がある。
【００４３】
また、上記ポリオール（ａ２）のなかでも、芳香族ポリオール類（ａ２−４）を含有することがポリオレフィン基材への接着性の点から好ましい。かかる芳香族ポリオール類（ａ２−４）としては、例えば４，４’−チオジフェノール、４，４’−メチレンジフェノール、ビスフェノール、ビスフェノールフルオレン、４，４’−ジヒドロキシビフェニル、ｏ−，ｍ−及びｐ−ジヒドロキシベンゼン、２，５−ナフタレンジオール、ｐ−キシレンジオール等の芳香族ジオール、及びこれらのエチレンオキサイド、プロピレンオキサイド付加体が挙げられる。なかでも、ビスフェノールのエチレンオキサイド、プロピレンオキサイド付加体が特に好ましい。
【００４４】
芳香族ポリオール（ａ２−４）の含有量は、ポリオール（ａ２）全体に対して、０．１〜７０モル％であることが好ましく、より好ましくは０．２〜６０モル％、さらに好ましくは０．５〜５０モル％、特に好ましくは１〜４０モル％、殊に好ましくは３〜３０モル％である。かかる含有量が少なすぎるとオレフィン基材への接着性が低下する傾向があり、多すぎると初期接着性が低下する傾向がある。
【００４５】
また、ポリエステル系樹脂（Ａ）中に分岐点を増やす目的で三価以上のポリオールを用いることもでき、三価以上のポリオールとしては、例えば、ペンタエリスリトール、ジペンタエリスリトール、トリペンタエリスリトール、グリセリン、トリメチロールプロパン、トリメチロールエタン、１，３，６−ヘキサントリオール、アダマンタントリオール等が挙げられる。
【００４６】
かかる三価以上のポリオールの含有量としては、ポリオール（ａ２）全体に対して、２０モル％以下であることが好ましく、さらに好ましくは０．１〜１０モル％であり、特に好ましくは０．５〜５モル％である。かかる含有量が多すぎるとポリエステル系樹脂（Ａ）の製造が困難となる傾向がある。
【００４７】
本発明で用いられるポリエステル系樹脂（Ａ）は、上記多価カルボン酸類（ａ１）とポリオール（ａ２）とを任意に選び、これらを触媒存在下、公知の方法により重縮合反応させることにより製造されるが、その構造中に、水添ポリブタジエン構造含有化合物由来の構造単位および芳香環構造含有化合物由来の構造単位を有することが必要である。
【００４８】
多価カルボン酸類（ａ１）とポリオール（ａ２）の配合割合としては、多価カルボン酸類（ａ１）１当量あたり、ポリオール（ａ２）が１〜３当量であることが好ましく、特に好ましくは１．１〜２．０当量である。ポリオール（ａ２）の配合割合が少なすぎると、酸価が高くなり高分子量化が困難となる傾向があり、多すぎると収率が低下する傾向がある。
【００４９】
上記重縮合反応に際しては、まずエステル化反応が行われた後、重縮合反応が行われる。
かかるエステル化反応においては、触媒が用いられ、具体的には、例えば、テトライソプロピルチタネート、テトラブチルチタネート等のチタン系触媒、三酸化アンチモン等のアンチモン系触媒、二酸化ゲルマニウム等のゲルマニウム系触媒等の触媒や、酢酸亜鉛、酢酸マンガン、ジブチル錫オキサイド等の触媒を挙げることができ、これらの１種あるいは２種以上が用いられる。これらのなかでも、触媒活性の高さと色相のバランスから、三酸化アンチモン、テトラブチルチタネート、二酸化ゲルマニウム、酢酸亜鉛が好ましい。
【００５０】
上記触媒の配合量は、全共重合成分に対して１〜１０，０００ｐｐｍであることが好ましく、特に好ましくは１０〜５，０００ｐｐｍ、さらに好ましくは２０〜３，０００ｐｐｍである。かかる配合量が少なすぎると、重合反応が充分に進行しにくい傾向があり、多すぎても反応時間短縮等の利点はなく副反応が起こりやすい傾向がある。
【００５１】
エステル化反応時の反応温度については、２００〜３００℃が好ましく、特に好ましくは２１０〜２８０℃、さらに好ましくは２２０〜２６０℃である。かかる反応温度が低すぎると反応が充分に進みにくい傾向があり、高すぎると分解等の副反応が起こりやすい傾向がある。また、反応時の圧力は通常、常圧下である。
【００５２】
上記エステル化反応が行われた後、重縮合反応が行われる。
重縮合反応の反応条件としては、上記のエステル化反応で用いるものと同様の触媒をさらに同程度の量配合し、反応温度を好ましくは２２０〜２８０℃、特に好ましくは２３０〜２７０℃として、反応系を徐々に減圧して最終的には５ｈＰａ以下で反応させることが好ましい。かかる反応温度が低すぎると反応が充分に進行しにくい傾向があり、高すぎると分解等の副反応が起こりやすい傾向がある。
【００５３】
かくして本発明で用いられるポリエステル系樹脂（Ａ）が得られる。
【００５４】
かかるポリエステル系樹脂（Ａ）は、芳香環構造含有化合物由来の構造単位を含有し、ポリエステル系樹脂（Ａ）中の芳香環構造含有化合物由来の構造単位の含有量が、０．０１〜３５重量％であり、好ましくは０．１〜３０重量％、特に好ましくは０．５〜２５重量％、さらに好ましくは１〜１５重量％である。芳香環構造含有化合物由来の構造単位の含有量が上記範囲内であると、ポリオレフィン基材への接着性に優れ、また、透明性にも優れるものとなる。
【００５５】
また、ポリエステル系樹脂（Ａ）中の、上記芳香環構造含有化合物由来の構造単位は、多価カルボン酸類（ａ１）由来の構造単位およびポリオール（ａ２）由来の構造単位の少なくとも一方として含まれることがポリオレフィン基材への接着性の点から好ましく、さらに好ましくは多価カルボン酸類（ａ１）由来の構造単位として含まれることである。
【００５６】
さらに、前記芳香族ジカルボン酸類（ａ１−１）由来の構造単位が、多価カルボン酸類（ａ１）由来の構造単位として含まれる場合は、芳香族ジカルボン酸類（ａ１−１）由来の構造単位が、多価カルボン酸類（ａ１）由来の構造単位中に０．１〜７０モル％含有することがポリオレフィン基材への接着性の点から好ましく、さらに好ましくは０．２〜６０モル％、特に好ましくは０．５〜５０モル％、殊に好ましくは１〜４０モル％、より好ましくは３〜３０モル％である。
【００５７】
上記ポリエステル系樹脂（Ａ）は、水添ポリブタジエン構造含有化合物由来の構造単位を含有し、ポリエステル系樹脂（Ａ）中の水添ポリブタジエン構造含有化合物由来の構造単位の含有量が、通常０．０１〜５０重量％であり、好ましくは０．１〜３０重量％、特に好ましくは０．２〜２０重量％、さらに好ましくは０．３〜１０重量％である。
【００５８】
また、ポリエステル系樹脂（Ａ）中の、上記水添ポリブタジエン構造含有化合物由来の構造単位は、多価カルボン酸類（ａ１）由来の構造単位およびポリオール（ａ２）由来の構造単位の少なくとも一方として含まれることがポリオレフィン基材への接着性の点から好ましく、さらに好ましくはポリオール（ａ２）由来の構造単位として含まれることである。
【００５９】
さらに、前記水添ポリブタジエンポリオール（ａ２−１）由来の構造単位が、ポリオール（ａ２）由来の構造単位として含まれる場合は、水添ポリブタジエンポリオール（ａ２−１）由来の構造単位が、ポリオール（ａ２）由来の構造単位中に０．００１〜１５モル％含有することが相溶性の点から好ましく、さらに好ましくは０．００５〜１０モル％、特に好ましくは０．０１〜５モル％、殊に好ましくは０．０５〜２モル％、より好ましくは０．１〜１モル％である。
【００６０】
また、ポリエステル系樹脂（Ａ）は、通常、多価カルボン酸類（ａ１）由来の構造単位およびポリオール（ａ２）由来の構造単位を有するが、前記非対称の芳香族ジカルボン酸類（ａ１−１−１）由来の構造単位が、多価カルボン酸類（ａ１）由来の構造単位として含まれる場合は、非対称の芳香族ジカルボン酸類（ａ１−１−１）由来の構造単位が、多価カルボン酸類（ａ１）由来の構造単位中に０．１〜７０モル％含有することが好ましく、特に好ましくは０．２〜６０モル％、さらに好ましくは０．５〜５０モル％、殊に好ましくは１〜４０モル％、より好ましくは３〜３０モル％である。
【００６１】
前記炭素数が奇数の脂肪族多価カルボン酸類（ａ１−２）由来の構造単位が、多価カルボン酸類（ａ１）由来の構造単位として含まれる場合は、炭素数が奇数の脂肪族多価カルボン酸類（ａ１−２）由来の構造単位が、多価カルボン酸類（ａ１）由来の構造単位中に５〜１００モル％含有することが好ましく、特に好ましくは１０〜９５モル％、さらに好ましくは２０〜９０モル％、殊に好ましくは３０〜８０モル％である。
【００６２】
一方、前記分岐構造含有ポリオール（ａ２−２）由来の構造単位が、ポリオール（ａ２）由来の構造単位として含まれる場合は、分岐構造含有ポリオール（ａ２−２）由来の構造単位が、ポリオール（ａ２）由来の構造単位中に５〜９９モル％含有することが結晶性を崩す点で好ましく、特には１０〜９５モル％、さらには３０〜９０モル％であることが好ましい。
【００６３】
また、前記直鎖ポリオール（ａ２−３）由来の構造単位が、ポリオール（ａ２）由来の構造単位として含まれる場合は、直鎖ポリオール（ａ２−３）由来の構造単位が、ポリオール（ａ２）由来の構造単位中に３〜９５モル％含有することが安定した樹脂形成の点から好ましく、さらに好ましくは５〜９０モル％、特に好ましくは１０〜８０モル％、殊には１５〜６０モル％である。
【００６４】
ここで、上記ポリエステル系樹脂（Ａ）の各成分由来の構造単位割合（組成割合）は、例えば、ＮＭＲにより求めることができる。
【００６５】
上記ポリエステル系樹脂（Ａ）のガラス転移温度は、粘着物性の点から−８０〜２０℃であることが好ましく、特に好ましくは−７５〜１０℃、さらに好ましくは−７０〜−２０℃である。かかるガラス転移温度が高すぎると柔軟性が失われ、初期接着性が低下し、指圧程度の圧力で粘着力が発揮しにくくなり、作業性が低下する傾向があり、低すぎると凝集力が低下し、粘着シートが変形しやすくなってしまい外観を損ねる傾向がある。
【００６６】
ここで、上記ポリエステル系樹脂（Ａ）のガラス転移温度（Ｔｇ）は、ＴＡインスツルメント社製の示差走査熱量計ＤＳＣ  Ｑ２０を用いて測定される値である。
なお、測定温度範囲は−９０〜１００℃で、温度上昇速度は、１０℃／分である。
【００６７】
上記ポリエステル系樹脂（Ａ）は結晶化しないことが保存安定性の点から好ましいが、結晶化する場合においても、ポリエステル系樹脂（Ａ）の結晶化エネルギーができるだけ低いことが好ましく、通常３５Ｊ／ｇ以下、好ましくは、２０Ｊ／ｇ以下、特に好ましくは１０Ｊ／ｇ以下、殊に好ましくは５Ｊ／ｇ以下である。
【００６８】
上記ポリスエテル系樹脂（Ａ）の酸価は１０ｍｇＫＯＨ／ｇ以下であることが好ましく、特には３ｍｇＫＯＨ／ｇ以下、さらには１ｍｇＫＯＨ／ｇ以下であることが好ましい。酸価が高すぎると、粘着剤層の一方の面に、金属等の層を積層した場合に腐食してしまう傾向がある。例えば、金属酸化物薄膜層となる構成とした際に、腐食が起こり、金属酸化物薄膜の導電性が低下する傾向がある。
【００６９】
ここで、上記ポリエステル系樹脂（Ａ）の酸価は、ＪＩＳ  Ｋ  ００７０に基づき中和滴定により求められるものである。
【００７０】
また、上記ポリエステル系樹脂（Ａ）の重量平均分子量は、粘着剤の凝集力の点から５，０００〜３００，０００であることが好ましく、特には８，０００〜２００，０００、さらには１０，０００〜１００，０００であることが好ましい。かかる重量平均分子量が小さすぎると粘着剤として充分な凝集力が得られず、耐熱性や機械的強度が低下しやすい傾向があり、大きすぎるとポリエステル系樹脂（Ａ）の製造時にゲル化しやすくなり、樹脂が得られにくい傾向がある。
【００７１】
なお、本発明の重量平均分子量は、標準ポリスチレン分子量換算による重量平均分子量であり、高速液体クロマトグラフ（東ソー社製、「ＨＬＣ−８３２０ＧＰＣ」）に、カラム：ＴＳＫｇｅｌ  ＳｕｐｅｒＭｕｌｔｉｐｏｒｅ  ＨＺ−Ｍ（排除限界分子量：２×１０6、理論段数：１６，０００段／本、充填剤材質：スチレン−ジビニルベンゼン共重合体、充填剤粒径：４μｍ）を２本直列にして用いることにより測定されるものであり、数平均分子量も同様の方法を用いることができる。
【００７２】
＜加水分解抑制剤（Ｂ）＞
本発明のポリエステル系粘着剤組成物（以下、「粘着剤組成物」と略すことがある）は、上記ポリエステル系樹脂（Ａ）と共に、加水分解抑制剤（Ｂ）を含有することが好ましい。かかる加水分解抑制剤（Ｂ）は、長期耐久性を担保させるために含有されるものである。
【００７３】
上記加水分解抑制剤（Ｂ）としては、従来公知のものを使用することができ、例えば、上記ポリエステル系樹脂（Ａ）のカルボン酸末端基と反応して結合する化合物が挙げられ、具体的には、例えば、カルボジイミド基、エポキシ基、オキサゾリン基、等の官能基を含有する化合物等が挙げられる。これらのなかでもカルボジイミド基含有化合物が、カルボキシ基末端基由来のプロトンの触媒活性を消失させる効果が高い点で好ましい。
【００７４】
上記カルボジイミド基含有化合物としては、通常、カルボジイミド基（−Ｎ＝Ｃ＝Ｎ−）を分子内に１個以上有する公知のポリカルボジイミドを用いればよいが、より高温高湿下での耐久性を上げる点でカルボジイミド基を分子内に２個以上含有する化合物、すなわち多価カルボジイミド系化合物であることが好ましく、特には３個以上、さらには５個以上、殊には７個以上含有する化合物であることが好ましい。なお、分子内に有するカルボジイミド基の数は通常５０個以下であり、カルボジイミド基が多すぎると分子構造が大きくなりすぎるために、好ましくない傾向がある。また、カルボジイミド化触媒の存在下でジイソシアネートを脱炭酸縮合反応させることによって生成する高分子量ポリカルボジイミドを用いることも好ましい。
さらに、高分子量ポリカルボジイミドは末端イソシアネート基が封止剤によって封止されているものが、保存安定性の点で好ましい。封止剤としては、イソシアネート基と反応する活性水素を有する化合物、またはイソシアネート基を有する化合物が挙げられる。例えば、カルボキシ基、アミノ基、およびイソシアネート基から選ばれる置換基を１個有するモノアルコール類、モノカルボン酸類、モノアミン類、及びモノイソシアネート類が挙げられる。
【００７５】
このような高分子量ポリカルボジイミドとしては、以下のジイソシアネートを脱炭酸縮合反応させたものが挙げられる。
【００７６】
かかるジイソシアネートとしては、例えば、４，４’−ジフェニルメタンジイソシアネート、３，３’−ジメトキシ−４，４’−ジフェニルメタンジイソシアネート、３，３’−ジメチル−４，４’−ジフェニルメタンジイソシアネート、４，４’−ジフェニルエーテルジイソシアネート、３，３’−ジメチル−４，４’−ジフェニルエーテルジイソシアネート、２，４−トリレンジイソシアネート、２，６−トリレンジイソシアネート、１−メトキシフェニル−２，４−ジイソシアネート、イソホロンジイソシアネート、４，４’−ジシクロヘキシルメタンジイソシアネート、テトラメチルキシリレンジイソシアネート等が挙げられ、これらは単独でもしくは２種以上を併用することができる。このような高分子量ポリカルボジイミドは、合成してもよいし市販品を使用してもよい。
【００７７】
カルボジイミド基含有化合物の市販品としては、例えば、日清紡ケミカル社製のカルボジライト（登録商標）シリーズが挙げられ、それらのなかでも、カルボジライト（登録商標）Ｖ−０１、Ｖ−０２Ｂ、Ｖ−０３、Ｖ−０４Ｋ、Ｖ−０４ＰＦ、Ｖ−０５、Ｖ−０７、Ｖ−０９、Ｖ−０９ＧＢは有機溶剤との相溶性に優れる点で好ましい。
【００７８】
上記エポキシ基含有化合物としては、例えば、グリシジルエステル化合物やグリシジルエーテル化合物等が好ましい。
【００７９】
グリシジルエステル化合物の具体例としては、例えば、安息香酸グリシジルエステル、ｔ−Ｂｕ−安息香酸グリシジルエステル、ｐ−トルイル酸グリシジルエステル、シクロヘキサンカルボン酸グリシジルエステル、ペラルゴン酸グリシジルエステル、ステアリン酸グリシルエステル、ラウリン酸グリシジルエステル、パルミチン酸グリシジルエステル、ベヘン酸グリシジルエステル、バーサチック酸グリシジルエステル、オレイン酸グリシジルエステル、リノール酸グリシジルエステル、リノレイン酸グリシジルエステル、ベヘノール酸グリシジルエステル、ステアロール酸グリシジルエステル、テレフタル酸ジグリシジルエステル、イソフタル酸ジグリシジルエステル、フタル酸ジグリシジルエステル、ナフタレンジカルボン酸ジグリシジルエステル、メチルテレフタル酸ジグリシジルエステル、ヘキサヒドロフタル酸ジグリシジルエステル、テトラヒドロフタル酸ジグリシジルエステル、シクロヘキサンジカルボン酸ジグリシジルエステル、アジピン酸ジグリシジルエステル、コハク酸ジグリシジルエステル、セバシン酸ジグリシジルエステル、ドデカンジオン酸ジグリシジルエステル、オクタデカンジカルボン酸ジグリシジルエステル、トリメリット酸トリグリシジルエステル、ピロメリット酸テトラグリシジルエステル等を挙げられ、これらを単独でもしくは２種以上を併用することができる。
【００８０】
グリシジルエーテル化合物の具体例としては、例えば、フェニルグリシジルエ−テル、ｏ−フェニルグリシジルエ−テル、１，４−ビス（β，γ−エポキシプロポキシ）ブタン、１，６−ビス（β，γ−エポキシプロポキシ）ヘキサン、１，４−ビス（β，γ−エポキシプポキシ）ベンゼン、１−（β，γ−エポキシプロポキシ）−２−エトキシエタン、１−（β，γ−エポキシプロポキシ）−２−ベンジルオキシエタン、２，２−ビス−［р−（β，γ−エポキシプロポキシ）フェニル］プロパンおよび２，２−ビス−（４−ヒドロキシフェニル）プロパンや２，２−ビス−（４−ヒドロキシフェニル）メタン等のビスフェノールとエピクロルヒドリンの反応で得られるビスグリシジルポリエーテル等が挙げられ、これらを単独でもしくは２種以上を併用することができる。
【００８１】
上記オキサゾリン基含有化合物としては、ビスオキサゾリン化合物等が好ましい。具体的には、例えば、２，２’−ビス（２−オキサゾリン）、２，２’−ビス（４−メチル−２−オキサゾリン）、２，２’−ビス（４，４−ジメチル−２−オキサゾリン）、２，２’−ビス（４−エチル−２−オキサゾリン）、２，２’−ビス（４，４’−ジエチル−２−オキサゾリン）、２，２’−ビス（４−プロピル−２−オキサゾリン）、２，２’−ビス（４−ブチル−２−オキサゾリン）、２，２’−ビス（４−ヘキシル−２−オキサゾリン）、２，２’−ビス（４−フェニル−２−オキサゾリン）、２，２’−ビス（４−シクロヘキシル−２−オキサゾリン）、２，２’−ビス（４−ベンジル−２−オキサゾリン）、２，２’−ｐ−フェニレンビス（２−オキサゾリン）、２，２’−ｍ−フェニレンビス（２−オキサゾリン）、２，２’−ｏ−フェニレンビス（２−オキサゾリン）、２，２’−ｐ−フェニレンビス（４−メチル−２−オキサゾリン）、２，２’−ｐ−フェニレンビス（４，４−ジメチル−２−オキサゾリン）、２，２’−ｍ−フェニレンビス（４−メチル−２−オキサゾリン）、２，２’−ｍ−フェニレンビス（４，４−ジメチル−２−オキサゾリン）、２，２’−エチレンビス（２−オキサゾリン）、２，２’−テトラメチレンビス（２−オキサゾリン）、２，２’−ヘキサメチレンビス（２−オキサゾリン）、２，２’−オクタメチレンビス（２−オキサゾリン）、２，２’−デカメチレンビス（２−オキサゾリン）、２，２’−エチレンビス（４−メチル−２−オキサゾリン）、２，２’−テトラメチレンビス（４，４−ジメチル−２−オキサゾリン）、２，２’−９，９’−ジフェノキシエタンビス（２−オキサゾリン）、２，２’−シクロヘキシレンビス（２−オキサゾリン）、２，２’−ジフェニレンビス（２−オキサゾリン）等を例示することができ、これらのなかでは、２，２’−ビス（２−オキサゾリン）が、ポリエステルとの反応性の観点から最も好ましい。また、これらを単独でもしくは２種以上を併用することができる。
【００８２】
これら加水分解抑制剤（Ｂ）としては、揮発性が低い方が好ましく、そのために数平均分子量は高いものを用いる方が好ましく、通常、３００〜１０，０００、好ましくは１，０００〜５，０００である。
また、加水分解抑制剤（Ｂ）としては、耐加水分解性の観点から重量平均分子量が高いものを用いる方が好ましい。加水分解抑制剤（Ｂ）の重量平均分子量は、５００以上であることが好ましく、２，０００以上であることがより好ましく、３，０００以上であることがさらに好ましい。なお、重量平均分子量の上限は通常５０，０００である。
加水分解抑制剤（Ｂ）の平均分子量が小さすぎると、耐加水分解性が低下する傾向がある。なお、平均分子量が大きすぎると、ポリエステル樹脂（Ａ）との相溶性が低下する傾向がある。
【００８３】
加水分解抑制剤（Ｂ）のなかでも、カルボジイミド基含有化合物を使用することが好ましく、その際の、カルボジイミド当量は、好ましくは、５０〜１０，０００、特に好ましくは１００〜１，０００、さらに好ましくは１５０〜５００である。なお、カルボジイミド当量とは、カルボジイミド基１個あたりの化学式量を示す。
【００８４】
上記加水分解抑制剤（Ｂ）の含有量は、上記ポリエステル系樹脂（Ａ）１００重量部に対して、０．０１〜１０重量部であることが好ましく、特に好ましくは０．１〜５重量部、さらに好ましくは０．２〜３重量部である。かかる含有量が、多すぎるとポリエステル系樹脂（Ａ）との相溶性不良により濁りが発生する傾向があり、少なすぎると充分な耐久性が得られにくい傾向がある。
【００８５】
また、上記加水分解抑制剤（Ｂ）の含有量は、上記ポリエステル系樹脂（Ａ）の酸価に応じて、含有量を最適化させることが好ましく、粘着剤組成物中のポリエステル系樹脂（Ａ）の酸性官能基のモル数合計（ａ）に対する、粘着剤組成物中の加水分解抑制剤（Ｂ）の官能基のモル数合計（ｂ）のモル比（（ｂ）／（ａ））が、０．５≦（ｂ）／（ａ）であることが好ましく、特に好ましくは１≦（ｂ）／（ａ）≦１，０００、さらに好ましくは１．５≦（ｂ）／（ａ）≦１００である。
（ａ）に対する（ｂ）のモル比が低すぎると、耐湿熱性能が低下する傾向がある。なお、（ａ）に対する（ｂ）のモル比が高すぎると、ポリエステル系樹脂（Ａ）との相溶性が低下したり、粘着力、凝集力、耐久性能が低下する傾向がある。
【００８６】
＜ウレタン化触媒（Ｃ）＞
本発明の粘着剤組成物は、上記ポリエステル系樹脂（Ａ）を含有するものであり、好ましくは上記加水分解抑制剤（Ｂ）を含むものであるが、反応速度の点からウレタン化触媒（Ｃ）を含有することがより好ましい。
【００８７】
ウレタン化触媒（Ｃ）としては、例えば、有機金属系化合物、３級アミン化合物等が挙げられる。これらは単独でもしくは２種以上併せて用いることができる。
【００８８】
上記有機金属系化合物としては、例えば、ジルコニウム系化合物、鉄系化合物、錫系化合物、チタン系化合物、鉛系化合物、コバルト系化合物、亜鉛系化合物等を挙げることができる。
ジルコニウム系化合物としては、例えば、ナフテン酸ジルコニウム、ジルコニウムアセチルアセトネート等が挙げられる。
鉄系化合物としては、例えば、鉄アセチルアセトネート、２−エチルヘキサン酸鉄等が挙げられる。
錫系化合物としては、例えば、ジブチル錫ジクロライド、ジブチル錫オキシド、ジブチル錫ジラウレート等が挙げられる。
チタン系化合物としては、例えば、ジブチルチタニウムジクロライド、テトラブチルチタネート、ブトキシチタニウムトリクロライド等が挙げられる。
鉛系化合物としては、例えば、オレイン酸鉛、２−エチルヘキサン酸鉛、安息香酸鉛、ナフテン酸鉛等が挙げられる。
コバルト系化合物としては、例えば、２−エチルヘキサン酸コバルト、安息香酸コバルト等が挙げられる。
亜鉛系化合物としては、例えば、ナフテン酸亜鉛、２−エチルヘキサン酸亜鉛等が挙げられる。
【００８９】
また、上記３級アミン化合物としては、例えば、トリエチルアミン、トリエチレンジアミン、１，８−ジアザビシクロ−（５，４，０）−ウンデセン−７等が挙げられる。
【００９０】
これらウレタン化触媒（Ｃ）のなかでも、反応速度と粘着剤層のポットライフの点で、有機金属系化合物が好ましく、特にジルコニウム系化合物が好ましい。さらにウレタン化触媒（Ｃ）は触媒作用抑制剤としてアセチルアセトンを併用することが好ましい。アセチルアセトンを含むことで、低温における触媒作用が抑制され、ポットライフが長くなる点で好ましい。
【００９１】
＜架橋剤（Ｄ）＞
本発明の粘着剤組成物は、上記ポリエステル系樹脂（Ａ）を含有するものであり、好ましくは加水分解抑制剤（Ｂ）を含むものであるが、通常は架橋剤（Ｄ）をさらに含有することが好ましく、架橋剤（Ｄ）を含有させることにより、ポリエステル系樹脂（Ａ）を架橋剤（Ｄ）で架橋させ凝集力に優れたものとし、粘着剤としての性能を向上させることができる。
【００９２】
かかる架橋剤（Ｄ）としては、例えば、ポリイソシアネート系化合物、ポリエポキシ系化合物等、ポリエステル系樹脂（Ａ）に含まれる水酸基およびカルボキシ基の少なくとも一方と反応する官能基を有する化合物が挙げられる。これらのなかでも初期接着性と機械的強度、耐熱性をバランスよく両立できる点から、特にポリイソシアネート系化合物を用いることが好ましい。
【００９３】
かかるポリイソシアネート系化合物としては、例えば、テトラメチレンジイソシアネート、ヘキサメチレンジイソシアネート、イソホロンジイソシアネート、トリレンジイソシアネート、ジフェニルメタンジイソシアネート、水素化ジフェニルメタンジイソシアネート、キシリレンジイソシアネート、水素化キシリレンジイソシアネート、テトラメチルキシリレンジイソシアネート、１，５−ナフタレンジイソシアネート、トリフェニルメタントリイソシアネート、等のポリイソシアネートが挙げられ、また、上記ポリイソシアネートと、トリメチロールプロパン等のポリオール化合物とのアダクト体や、これらポリイソシアネート系化合物のビュレット体、イソシアヌレート体、等が挙げられる。なお、上記ポリイソシアネート系化合物は、フェノール、ラクタム等でイソシアネート部分がブロックされたものでも使用することができる。これらの架橋剤（Ｄ）は、１種を単独で使用してもよいし、２種以上混合して使用してもよい。
【００９４】
かかる架橋剤（Ｄ）の含有量は、ポリエステル系樹脂（Ａ）の分子量と用途目的により適宜選択できるが、通常は、ポリエステル系樹脂（Ａ）に含まれる水酸基およびカルボキシ基の少なくとも一方の１当量に対して、架橋剤（Ｄ）に含まれる反応性基が、０．２〜１０当量となる割合で架橋剤（Ｄ）を含有することが好ましく、特に好ましくは０．５〜５当量、さらに好ましくは０．５〜３当量である。
かかる架橋剤（Ｄ）に含まれる反応性基の当量数が小さすぎると凝集力が低下する傾向があり、大きすぎると柔軟性が低下する傾向がある。
【００９５】
またポリエステル系樹脂（Ａ）と架橋剤（Ｄ）との反応においては、これら（Ａ）および（Ｄ）成分と反応する官能基を有しない有機溶剤、例えば、酢酸エチル、酢酸ブチル等のエステル類、メチルエチルケトン、メチルイソブチルケトン等のケトン類、トルエン、キシレン等の芳香族類等の有機溶剤を用いることができる。これらは単独でもしくは２種以上併せて用いることができる。
【００９６】
本発明の粘着剤組成物においては、上記の、ポリエステル系樹脂（Ａ）、加水分解抑制剤（Ｂ）、ウレタン化触媒（Ｃ）、架橋剤（Ｄ）の他にも、本発明の効果を損なわない範囲において、ヒンダードフェノール類等の酸化防止剤（Ｅ）、軟化剤、紫外線吸収剤、安定剤、耐電防止剤、粘着付与剤、等の添加剤やその他、無機または有機の充填剤、金属粉、顔料等の粉状、粒子状等の添加剤を配合することができる。これらは単独でもしくは２種以上併せて用いることができる。
【００９７】
また、本発明にかかるポリエステル系粘着剤（以下、「粘着剤」と略すことがある）は、上記粘着剤組成物からなるもの、即ち、粘着剤組成物が硬化されてなるものである。
【００９８】
そして、本発明の粘着シートは、支持基材の片面または両面に、粘着剤層を有する粘着シートであり、特には、光学部材の貼り合わせに用いる光学部材用粘着シートとして好適である。
なお、本発明において「シート」とは、「フィルム」や「テープ」をも含めた意味として記載するものである。
【００９９】
＜粘着シート＞
粘着シートは、例えば、つぎのようにして作製することができる。
かかる粘着シートの製造方法としては、公知一般の粘着シートの製造方法にしたがって製造することができ、例えば、基材上に、上記粘着剤組成物を塗工、乾燥し、粘着剤組成物層の表面に離型シート（または離型フィルム）を貼合し、必要により養生することで基材上に、粘着剤組成物からなる粘着剤層を有する本発明の粘着シートが得られる。
【０１００】
また、離型シート上に、上記粘着剤組成物を塗工、乾燥し、粘着剤組成物層の表面に基材を貼合し、必要により養生することでも、本発明の粘着シートが得られる。
【０１０１】
さらに、離型シートに粘着剤層を形成し、粘着剤層の表面に離型シートを貼り合わせることにより、基材レス両面粘着シートを製造することができる。
【０１０２】
得られた粘着シートや基材レス両面粘着シートは、使用時には、上記離型シートを粘着剤層から剥離して粘着剤層と被着体を貼合する。
【０１０３】
上記基材としては、例えば、ポリエチレンナフタート、ポリエチレンテレフタレート、ボリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン；ポリカーボネート；ポリアリレート；ポリイミド；シクロオレフィンポリマー等の合成樹脂からなるシート、アルミニウム、銅、鉄の金属箔、上質紙、グラシン紙等の紙、硝子繊維、天然繊維、合成繊維等からなる織物や不織布が挙げられる。これらの基材は、単層体としてまたは２種以上が積層された複層体として用いることができる。
【０１０４】
これらのなかでも特にポリエチレンテレフタレート、ポリイミドからなる基材が好ましく、特には粘着剤との接着性に優れる点でポリエチレンテレフタレートが好ましく、さらには金属薄膜層を有したポリエチレンテレフタレートであることが、基材と粘着剤との粘着力に優れ、なおかつ金属薄膜層を腐食せずに基材を安定的に保つことができ、粘着剤の効果を顕著に発揮できる点で好ましい。
【０１０５】
上記離型シートとしては、例えば、上記基材で例示した各種合成樹脂からなるシート、紙、布、不織布等に離型処理したものを使用することができる。離型シートとしては、シリコン系の離型シートを用いることが好ましい。
【０１０６】
上記基材の厚みとしては、例えば、１〜１，０００μｍであることが好ましく、特に好ましくは２〜５００μｍ、さらに好ましくは３〜３００μｍである。
【０１０７】
なお、本発明においては、ＩＴＯ電極膜がポリエチレンテレフタレート（ＰＥＴ）基材上に薄膜形成されているフィルムのＰＥＴ側に粘着剤層を有し、粘着剤層を介してＰＥＴ基材とポリカーボネート（ＰＣ）系フィルムが積層され、さらにアクリル系フィルムが積層されてなる光学積層体とすることも好ましい（層構成：ＩＴＯ電極膜／ＰＥＴ基材／粘着剤層／ＰＣ系フィルム／アクリル系フィルム）。
【０１０８】
また、上記基材としてフォーム基材、例えば、ポリウレタンフォーム、ポリエチレンフォーム、ポリアクリレートフォーム等の合成樹脂の発泡体からなる発泡体シートを用いることができる。発泡体シートを用いることで、柔軟性に優れたものとなり被着体への追従性や粘着強度が向上する。これらのなかでも、被着体への追従性、接着強度のバランスに優れる点から、ポリアクリレートフォームが好ましい。
【０１０９】
［気泡］
上記発泡体シートは、通常、気泡を有するものである。発泡体シートに気泡を含ませることにより、粘着シートのクッション性が向上し、柔軟性を高めることができる。粘着シートの柔軟性が高くなると、該粘着シートの変形により被着体表面の凹凸や段差を吸収しやすくなるため、被着体表面に粘着面をよりよく密着させることができる。被着体表面に対して粘着面がよく密着することにより、低極性の表面その他の各種表面に対する剥離強度の向上に有利に寄与することができる。
【０１１０】
また、粘着シートの柔軟性の向上は、粘着シートの反発力の低減にも貢献することができる。これにより、粘着シートが曲面や段差を有する被着体の表面に沿って貼り付けられる場合や粘着シートの貼り付けられた被着体を変形させる場合等に、粘着シートが自身の反発力により該被着体の表面から剥がれる（浮き上がる）事象を効果的に抑制することができる。
【０１１１】
発泡体シートに含まれる気泡は、独立気泡であってもよく、連続気泡であってもよく、これらが混在していてもよい。クッション性の観点からは、独立気泡を多く含む構成の発泡体シートがより好ましい。
【０１１２】
独立気泡の場合、気泡中に含まれる気体成分（気泡を形成するガス成分、以下「気泡形成ガス」と称する場合がある。）は特に制限されず、例えば、窒素、二酸化炭素、アルゴン等の不活性ガスの他、空気等の各種気体成分が挙げられる。また、気泡形成ガスとしては、該気泡形成ガスが含まれた状態で合成樹脂の重合反応等を行う場合は、その反応を阻害しないものを用いることが好ましい。かかる観点およびコストの観点等から、気泡形成ガスとして窒素を好適に採用することができる。
【０１１３】
気泡の形状は、典型的には概ね球状であるが、これに限定されない。気泡の平均直径（平均気泡径）は特に制限されず、例えば１〜１，０００μｍ、好ましくは１０〜５００μｍ、さらに好ましくは３０〜３００μｍである。
また、上記平均気泡径は、通常、発泡体シートの厚さの５０％以下であることが適当であり、３０％以下、更には例えば１０％以下であることが好ましい。
【０１１４】
なお、上記平均気泡径は、典型的には走査型電子顕微鏡（ＳＥＭ）により、好ましくは１０個以上の気泡について、それらの気泡の直径を測定した結果を算術平均することにより求めることができる。このとき、非球状の形状の気泡については、同等の体積を有する球状の気泡に換算して平均気孔径を求めるものとする。
【０１１５】
発泡体シートが気泡を有する場合、発泡体シートに占める気泡の体積割合（気泡含有率）は特に制限されず、目的とするクッション性や柔軟性が実現されるように適宜設定することができる。例えば、発泡体シートの体積（見かけの体積を指し、発泡体シートの厚さおよび面積から算出され得る。）に対して３〜７０体積％程度とすることができ、通常は５〜５０体積％程度とすることが適当であり、好ましくは８〜４０体積％程度である。
【０１１６】
発泡体シートを形成する方法は特に限定されず、公知の方法を適宜採用することができる。例えば、（１）あらかじめ気泡形成ガスが混入された合成樹脂組成物（好ましくは、紫外線等の活性エネルギー線により硬化して粘弾性体を形成するタイプの組成物）を硬化させて気泡含有粘弾性体層を形成する方法、（２）発泡剤を含む合成樹脂組成物を用いて該発泡剤から気泡を形成することで気泡含有粘弾性体層を形成する方法等を適宜採用することができる。使用する発泡剤は特に制限されず、公知の発泡剤から適宜選択することができる。例えば、熱膨張性微小球等の発泡剤を好ましく用いることができる。
【０１１７】
上記（１）の方法による気泡含有粘弾性体層の形成において、気泡形成ガスが混入された合成樹脂組成物を調製する方法は特に限定されず、公知の気泡混合方法を利用することができる。例えば、気泡混合装置の例としては、中央部に貫通孔を持った円盤上に細かい歯が多数ついたステータと、このステータと対向しており円盤上にステータと同様の細かい歯がついているロータと、を備えた装置等が挙げられる。このような気泡混合装置におけるステータ上の歯とロータ上の歯との間に気泡混入前の組成物を導入し、ロータを高速回転させながら、気泡を形成させるためのガス成分（気泡形成ガス）を、上記貫通孔を通して導入する。これにより、気泡が細かく分散され混合された合成樹脂組成物が得られる。
【０１１８】
このように気泡形成ガスが混入された合成樹脂組成物を、所定の面上に塗付して硬化させることにより、気泡含有粘弾性体層を形成することができる。硬化方法としては、加熱する方法や、活性エネルギー線（例えば紫外線）を照射する方法等を好ましく採用することができる。気泡形成ガスが混入された合成樹脂組成物に加熱や活性エネルギー線照射等を行って気泡を安定的に保持した状態で硬化させることにより、発泡体シートを好適に形成することができる。
【０１１９】
気泡形成ガスの混入性や気泡の安定性の観点から、合成樹脂組成物には界面活性剤が添加されていてもよい。このような界面活性剤としては、例えば、イオン性界面活性剤、炭化水素系界面活性剤、シリコーン系界面活性剤、フッ素系界面活性剤等が挙げられる。なかでもフッ素系界面活性剤が好ましく、特に分子中にオキシアルキレン基（典型的には、炭素原子数２〜３のオキシアルキレン基）およびフッ素化炭化水素基を有するフッ素系界面活性剤が好ましい。フッ素系界面活性剤は、１種を単独でまたは２種以上を組み合わせて使用することができる。好ましいフッ素系界面活性剤の市販品としては、例えば、ＡＧＣセイミケミカル社製の商品名「サーフロンＳ−３９３」が挙げられる。
界面活性剤の使用量は特に限定されず、例えば、発泡体シートに含まれる合成樹脂１００重量部に対して、固形分基準で、通常０．０１〜３重量部程度である。
【０１２０】
［充填剤］
また、上記発泡体シートは、充填剤を含んでいてもよい。発泡体シートに充填剤を含ませることにより、剪断強度を高めることができる。このことによって、粘着シートを被着体から引き剥がすことに対する抵抗力（剥離強度）を向上させることができる。また、充填剤の使用により、発泡体シートの過度の変形を抑え、粘着シート全体としての柔軟性と凝集性とのバランスを好適に調整することができる。
【０１２１】
充填剤としては、各種の粒子状物質を用いることができる。かかる粒子状物質の構成材料としては、例えば、銅、ニッケル、アルミニウム、クロム、鉄、ステンレス等の金属；アルミナ、ジルコニア等の金属酸化物；炭化ケイ素、炭化ホウ素、炭化窒素等の炭化物；窒化アルミニウム、窒化ケイ素、窒化ホウ素等の窒化物；炭化カルシウム、炭酸カルシウム、水酸化アルミニウム、ガラス、シリカ等の無機材料；ポリスチレン、アクリル樹脂（例えばポリメチルメタクリレート）、フェノール樹脂、ベンゾグアナミン樹脂、尿素樹脂、シリコーン樹脂、ナイロン、ポリエステル、ポリウレタン、ポリエチレン、ポリプロピレン、ポリアミド、ポリイミド、シリコーン、塩化ビニリデン等のポリマー；等が挙げられる。あるいは、火山シラス、砂等の天然原料粒子を用いてもよい。これらは１種を単独でまたは２種以上を組み合わせて用いることができる。
【０１２２】
また、粒子状物質の外形や粒子形状は特に制限されない。
上記粒子状物質の外形は、例えば、球状、フレーク状、不定形状等が挙げられる。また、上記粒子状物質の粒子構造は、例えば、緻密構造、多孔質構造、中空構造等が挙げられる。
なかでも、発泡体シートが、上記充填剤として中空構造の粒子状物質（以下「中空粒子」ともいう。）を含むことが好ましく、無機材料からなる中空粒子を含むことがより好ましい。そのような中空粒子の例として、中空ガラスバルーン等のガラス製のバルーン；中空アルミナバルーン等の金属化合物製の中空バルーン；中空セラミックバルーン等の磁器製の中空バルーン等が挙げられる。
【０１２３】
中空ガラスバルーンとしては、例えば、富士シリシア化学社製の商品名「ガラスマイクロバルーン」、「フジバルーンＨ−４０」、「フジバルーンＨ−３５」、東海工業社製の商品名「セルスターＺ−２０」、「セルスターＺ−２７」、「セルスターＣＺ−３１Ｔ」、「セルスターＺ−３６」、「セルスターＺ−３９」、「セルスターＴ−３６」、「セルスターＰＺ−６０００」、ファインバルーン社製の商品名「サイラックス・ファインバルーン」、ポッターズ・バロッティーニ社製の商品名「Ｑ−ＣＥＬ（商標）５０２０」、「Ｑ−ＣＥＬ（商標）７０１４」、商品名「Ｓｐｈｅｒｉｃｅｌ（商標）１１０Ｐ８」、「Ｓｐｈｅｒｉｃｅｌ（商標）２５Ｐ４５」、「Ｓｐｈｅｒｉｃｅｌ（商標）３４Ｐ３０」、「Ｓｐｈｅｒｉｃｅｌ（商標）６０Ｐ１８」、昭和化学工業社製の商品名「スーパーバルーンＢＡ−１５」、「スーパーバルーン７３２Ｃ」等の市販品を用いることができる。
【０１２４】
使用する中空粒子の平均粒子径は特に制限されない。例えば、通常１〜５００μｍ、好ましくは５〜４００μｍ、より好ましくは１０〜３００μｍ、さらに好ましくは１０〜２００μｍ、特に好ましくは１０〜１５０μｍである。
また、中空粒子の平均粒子径は、通常、発泡体シートの厚さの５０％以下であることが適当であり、３０％以下、更には１０％以下であることが好ましい。
【０１２５】
中空粒子の比重は特に制限されないが、均一分散性や機械的強度等を考慮して、例えば、通常０．１〜１．８ｇ／ｃｍ3、好ましくは０．１〜１．５ｇ／ｃｍ3、さらに好ましくは０．１〜０．５ｇ／ｃｍ3、特に好ましくは０．２〜０．５ｇ／ｃｍ3である。
中空粒子の使用量は特に限定されず、例えば、発泡体シート全体の体積の１〜７０体積％とすることができ、好ましくは５〜５０体積％とすることが適当であり、特に好ましくは１０〜４０体積％とすることが好ましい。
【０１２６】
上記発泡体シートは、上述のような充填剤（例えば中空粒子）と気泡との両方を含んでもよい。このような発泡体シートを含む粘着シートは、柔軟性と凝集力とのバランスに優れたものとなりやすいので好ましい。
【０１２７】
さらに、上記発泡体シートは、本発明の効果が著しく妨げられない範囲で、可塑剤、軟化剤、着色剤（顔料、染料等）、酸化防止剤、レベリング剤、安定剤、防腐剤等の公知の添加剤を必要に応じて含有していてもよい。例えば、合成樹脂組成物を光重合法により硬化させて発泡体シートを形成する場合、発泡体シートを着色させるために、光重合を疎外しない程度の顔料（着色顔料）を着色剤として使用することができる。発泡体シートの着色として黒色が望まれる場合には、例えば、着色剤としてカーボンブラックを好ましく用いることができる。カーボンブラックの使用量は、着色の度合いや光重合反応性等を考慮して、例えば、発泡体シート全体の０．１５重量％以下、好ましくは０．００１〜０．１５重量％、更に好ましくは０．０１〜０．１重量％である。
【０１２８】
上記粘着剤組成物の塗工方法としては、例えば、グラビヤロールコーター、リバースロールコーター、キスロールコーター、ディップロールコーター、バーコーター、ナイフコーター、スプレーコーター、コンマコーター等を用いればよい。
【０１２９】
上記養生処理の条件としては、温度は通常室温（２３℃）〜７０℃、時間は通常１〜３０日間であり、具体的には、例えば２３℃で１〜２０日間、好ましくは２３℃で３〜１４日間、４０℃で１〜１０日間等の条件で行なえばよい。
【０１３０】
また、乾燥条件として、乾燥温度は６０〜１４０℃が好ましく、特に好ましくは８０〜１２０℃であり、乾燥時間は０．５〜３０分間が好ましく、特に好ましくは１〜５分間である。
【０１３１】
上記粘着シート、基材レス両面粘着シートの粘着剤層の厚みは、２〜５００μｍであることが好ましく、特に好ましくは５〜２００μｍ、さらに好ましくは１０〜１００μｍである。かかる粘着剤層の厚みが薄すぎると、粘着力が低下する傾向があり、厚すぎると均一に塗工することが困難となるうえ、塗膜に気泡が入る等の不具合が発生しやすい傾向がある。なお、衝撃吸収性を考慮する際には、厚みを５０μｍ以上とすることが好ましい。
【０１３２】
なお、上記粘着剤層の厚みは、ミツトヨ社製「ＩＤ−Ｃ１１２Ｂ」を用いて、粘着シート全体の厚みの測定値から、粘着剤層以外の構成部材の厚みの測定値を差し引くことにより求められる。
【０１３３】
上記粘着シートの粘着剤層のゲル分率については、耐久性能と粘着力の点から５重量％以上であることが好ましく、特に好ましくは１０〜９０重量％、さらに好ましくは１５〜８０重量％、殊に好ましくは２０〜６０重量％である。ゲル分率が低すぎると凝集力が低下することにより耐久性が低下する傾向がある。なお、ゲル分率が高すぎると凝集力の上昇により粘着力が低下する傾向がある。
【０１３４】
上記ゲル分率は、架橋度の目安となるもので、例えば、以下の方法にて算出される。すなわち、基材となる高分子シート（例えば、ＰＥＴフィルム等）に粘着剤層が形成されてなる粘着シート（離型シートを設けていないもの）を２００メッシュのＳＵＳ製金網で包み、トルエン中に２３℃×２４時間浸漬し、浸漬前重量に対する金網中に残存した不溶解の粘着剤成分の重量百分率をゲル分率とする。ただし、基材の重量は差し引いておく。
【０１３５】
さらに、かかる粘着シートは、必要に応じて、粘着剤層の外側に離型シートを設け保護されていてもよい。また、粘着剤層が基材の片面に形成されている粘着シートでは、基材の粘着剤層とは反対側の面に剥離処理を施すことにより、該剥離処理面を利用して粘着剤層を保護することも可能である。
【０１３６】
また、本発明の粘着剤は、種々の部材の貼り合わせに用いることができるが、なかでも、光学部材の貼り合わせに用いる光学部材用粘着剤として用いることが好ましく、かかる粘着剤組成物からなる粘着剤の粘着剤層を光学部材上に積層形成することにより、上記粘着剤層付き光学部材を得ることができる。
【０１３７】
かかる光学部材としては、ＩＴＯ電極膜やポリチオフェン等の無機系や有機系導電膜等の透明電極膜、偏光板、位相差板、楕円偏光板、光学補償フィルム、輝度向上フィルム、電磁波シールドフィルム、近赤外線吸収フィルム、ＡＲ（アンチリフレクション）フィルム等が挙げられる。これらのなかでも、光学部材が透明電極膜であるときに有効で、高い粘着力が得られる点で好ましく、特に好ましくはＩＴＯ電極膜である。なお、ＩＴＯ電極膜はガラスやＰＥＴ等の基材上に薄膜で形成されていることが多いが、本発明では、ＩＴＯ電極膜がＰＥＴ基材上に薄膜形成されているフィルムを使用することが特に好ましい。
また、有機ＥＬ素子の面発光体の発光面に設けられる光取出フィルム用や、液晶ディスプレイの光拡散シートにも好適である。
【０１３８】
上記粘着剤層付き光学部材には、粘着剤層の光学部材面とは逆の面に、さらに離型シートを設けることが好ましく、実用に供する際には、上記離型シートを剥離して、粘着剤層と被着体を貼合する。かかる離型シートとしては、シリコン系の離型シートを用いることが好ましい。
【実施例】
【０１３９】
以下、実施例を挙げて本発明をさらに具体的に説明するが、本発明はその要旨を超えない限り以下の実施例に限定されるものではない。なお、例中「部」とあるのは、重量基準を意味する。
また、下記実施例中におけるポリエステル系樹脂のガラス転移温度の測定に関しては、前述の方法に従って測定した。
【０１４０】
＜ポリエステル系樹脂（Ａ）または（Ａ’）の製造＞
以下の製造例で記載するモルとは、多価カルボン酸類（ａ１）の合計量を１００モル％とした場合のモル比を示す。
【０１４１】
〔ポリエステル系樹脂（Ａ−１）の製造〕
加熱装置、温度計、撹拌機、精留塔、窒素導入管および真空装置の付いた反応缶に、多価カルボン酸類（ａ１）として芳香環構造含有化合物のイソフタル酸（ＩＰＡ）４５．７部（１０モル％）およびセバシン酸（ＳｅｂＡ）５００．３部（９０モル％）、ポリオール（ａ２）としてネオペンチルグリコール（ＮＰＧ）２８３．４部（９９モル％）、１，４−ブタンジオール（１，４ＢＧ）１２３．９部（５０モル％）、およびトリメチロールプロパン（ＴＭＰ）５．５部（１．５モル％）、水添ポリブタジエン構造含有化合物として水添ポリブタジエンポリオール（日本曹達社製、「ＧＩ−１０００」）４１．５部（１．０モル％）、触媒として酢酸亜鉛０．０５部を仕込み、内温２５０℃まで徐々に温度を上げ、４時間かけてエステル化反応を行った。
その後、内温２６０℃まで上げ、触媒としてテトラブチルチタネート０．０５部を仕込み、１．３３ｈＰａまで減圧し、３時間かけて重合反応を行い、ポリエステル系樹脂（Ａ−１）を製造した。
得られたポリエステル系樹脂（Ａ−１）のガラス転移温度は−５３．８℃、出来上がり成分比は、多価カルボン酸類（ａ１）としてイソフタル酸／セバシン酸＝１０モル％／９０モル％、ポリオール（ａ２）としてネオペンチルグリコール／１，４−ブタンジオール／トリメチロールプロパン／水添ポリブタジエンポリオール＝６３．８モル％／３３．７モル％／１．５モル％／１モル％であった。芳香環構造含有化合物由来の構造単位の含有量は５．０重量％、水添ポリブタジエン構造含有化合物由来の構造単位の含有量は５．４重量％であった。
【０１４２】
〔ポリエステル系樹脂（Ａ−２）の製造〕
加熱装置、温度計、撹拌機、精留塔、窒素導入管および真空装置の付いた反応缶に、多価カルボン酸類（ａ１）として芳香環構造含有化合物のイソフタル酸９４．７部（２０モル％）およびセバシン酸４６１．１部（８０モル％）、ポリオール（ａ２）としてネオペンチルグリコール２９６．９部（１００モル％）、１，４−ブタンジオール１２８．５部（５０モル％）、およびトリメチロールプロパン５．７部（１．５モル％）、水添ポリブタジエン構造含有化合物として水添ポリブタジエンポリオール（日本曹達社製、「ＧＩ−１０００」）１２．８部（０．３モル％）、触媒として酢酸亜鉛０．０５部を仕込み、内温２５０℃まで徐々に温度を上げ、４時間かけてエステル化反応を行った。
その後、内温２６０℃まで上げ、触媒としてテトラブチルチタネート０．０５部を仕込み、１．３３ｈＰａまで減圧し、３時間かけて重合反応を行い、ポリエステル系樹脂（Ａ−２）を製造した。
得られたポリエステル系樹脂（Ａ−２）のガラス転移温度は−４７．６℃、出来上がり成分比は、多価カルボン酸類（ａ１）としてイソフタル酸／セバシン酸＝２０モル％／８０モル％、ポリオール（ａ２）としてネオペンチルグリコール／１，４−ブタンジオール／トリメチロールプロパン／水添ポリブタジエンポリオール＝６４．５モル％／３３．７モル％／１．５モル％／０．３モル％であった。芳香環構造含有化合物由来の構造単位の含有量は１０．０重量％、水添ポリブタジエン構造含有化合物由来の構造単位の含有量は１．７重量％であった。
【０１４３】
〔ポリエステル系樹脂（Ａ−３）の製造〕
加熱装置、温度計、撹拌機、精留塔、窒素導入管および真空装置の付いた反応缶に、多価カルボン酸類（ａ１）として芳香環構造含有化合物のイソフタル酸１９３．５部（４０モル％）およびセバシン酸３５３．２部（６０モル％）、ポリオール（ａ２）としてネオペンチルグリコール３０３．２部（１００モル％）、１，４−ブタンジオール１３１．２部（５０モル％）、およびトリメチロールプロパン５．９部（１．５モル％）、水添ポリブタジエン構造含有化合物として水添ポリブタジエンポリオール（日本曹達社製、「ＧＩ−１０００」）１３．１部（０．３モル％）、触媒として酢酸亜鉛０．０５部を仕込み、内温２５０℃まで徐々に温度を上げ、４時間かけてエステル化反応を行った。
その後、内温２６０℃まで上げ、触媒としてテトラブチルチタネート０．０５部を仕込み、１．３３ｈＰａまで減圧し、３時間かけて重合反応を行い、ポリエステル系樹脂（Ａ−３）を製造した。
得られたポリエステル系樹脂（Ａ−３）のガラス転移温度は−３３．８℃、出来上がり成分比は、多価カルボン酸類（ａ１）としてイソフタル酸／セバシン酸＝４０モル％／６０モル％、ポリオール（ａ２）としてネオペンチルグリコール／１，４−ブタンジオール／トリメチロールプロパン／水添ポリブタジエンポリオール＝６４．５モル％／３３．７モル％／１．５モル％／０．３モル％であった。芳香環構造含有化合物由来の構造単位の含有量は２０．７重量％、水添ポリブタジエン構造含有化合物由来の構造単位の含有量は１．８重量％であった。
【０１４４】
〔ポリエステル系樹脂（Ａ’−１）の製造〕
加熱装置、温度計、撹拌機、精留塔、窒素導入管および真空装置の付いた反応缶に、多価カルボン酸類（ａ１）としてアゼライン酸（ＡｚＡ）５４７．３部（１００モル％）、ポリオール（ａ２）としてネオペンチルグリコール３０２．８部（１００モル％）、１，４−ブタンジオール１３１．０部（５０モル％）、およびトリメチロールプロパン５．９部（１．５モル％）、水添ポリブタジエン構造含有化合物として水添ポリブタジエンポリオール（日本曹達社製、「ＧＩ−１０００」）１３．１部（０．３モル％）、触媒として酢酸亜鉛０．０５部を仕込み、内温２５０℃まで徐々に温度を上げ、４時間かけてエステル化反応を行った。
その後、内温２６０℃まで上げ、触媒としてテトラブチルチタネート０．０５部を仕込み、１．３３ｈＰａまで減圧し、３時間かけて重合反応を行い、ポリエステル系樹脂（Ａ’−１）を製造した。
得られたポリエステル系樹脂（Ａ’−１）のガラス転移温度は−６０℃、出来上がり成分比は、多価カルボン酸類（ａ１）としてアゼライン酸＝１００モル％、ポリオール（ａ２）としてネオペンチルグリコール／１，４−ブタンジオール／トリメチロールプロパン／水添ポリブタジエンポリオール＝６４．５モル％／３３．７モル％／１．５モル％／０．３モル％であった。芳香環構造含有化合物由来の構造単位の含有量は０重量％、水添ポリブタジエン構造含有化合物由来の構造単位の含有量は１．８重量％であった。
【０１４５】
〔ポリエステル系樹脂（Ａ’−２）の製造〕
加熱装置、温度計、撹拌機、精留塔、窒素導入管および真空装置の付いた反応缶に、多価カルボン酸類（ａ１）として芳香環構造含有化合物のイソフタル酸３４９．６部（７０モル％）およびセバシン酸１８２．４部（３０モル％）、ポリオール（ａ２）としてネオペンチルグリコール３１３．０部（１００モル％）、１，４−ブタンジオール１３５．４部（５０モル％）、およびトリメチロールプロパン６．１部（１．５モル％）、水添ポリブタジエン構造含有化合物として水添ポリブタジエンポリオール（日本曹達社製、「ＧＩ−１０００」）１３．５部（０．３モル％）、触媒として酢酸亜鉛０．０５部を仕込み、内温２５０℃まで徐々に温度を上げ、４時間かけてエステル化反応を行った。
その後、内温２６０℃まで上げ、触媒としてテトラブチルチタネート０．０５部を仕込み、１．３３ｈＰａまで減圧し、３時間かけて重合反応を行い、ポリエステル系樹脂（Ａ’−２）を製造した。
得られたポリエステル系樹脂（Ａ’−２）のガラス転移温度は３．７℃、出来上がり成分比は、多価カルボン酸類（ａ１）としてイソフタル酸／セバシン酸＝７０／３０モル％、ポリオール（ａ２）としてネオペンチルグリコール／１，４−ブタンジオール／トリメチロールプロパン／水添ポリブタジエンポリオール＝６４．５モル％／３３．７モル％／１．５モル％／０．３モル％であった。芳香環構造含有化合物由来の構造単位の含有量は３７．８重量％、水添ポリブタジエン構造含有化合物由来の構造単位の含有量は１．８重量％であった。
【０１４６】
得られたポリエステル系樹脂（Ａ）および（Ａ’）の樹脂組成（出来上がり成分由来の構造単位）およびガラス転移温度（Ｔｇ）の結果を下記表１に併せて示す。
【０１４７】
【表１】
2020041137.tif 000002
【０１４８】
＜ポリエステル系粘着剤組成物の製造＞
上記で得られたポリエステル系樹脂（Ａ）または（Ａ’）を用いてポリエステル系粘着剤組成物を製造した。
【０１４９】
（実施例１）
上記で得られたポリエステル系樹脂（Ａ−１）をトルエンで固形分濃度５０％に希釈し、このポリエステル系樹脂（Ａ−１）溶液２００部（固形分として１００部）に対し、加水分解抑制剤（日清紡ケミカル社製、「カルボジライトＶ−０９ＢＧ」）１部（固形分）、および架橋剤としてトリメチロールプロパン／トリレンジイソシアネート付加物（東ソー社製、「コロネートＬ５５Ｅ」）２部（固形分）、ウレタン化触媒としてアセチルアセトンで固形分濃度１％に希釈したジルコニウム系化合物（マツモトファインケミカル社製、「オルガチックスＺＣ−１５０」）０．０２部（固形分）配合し、撹拌、混合することにより、ポリエステル系粘着剤組成物を得た。
【０１５０】
（実施例２）
実施例１において、ポリエステル系樹脂（Ａ−１）をポリエステル系樹脂（Ａ−２）、架橋剤を１．５部に変更した以外は、実施例１と同様にしてポリエステル系粘着剤組成物を得た。
【０１５１】
（実施例３）
実施例１において、ポリエステル系樹脂（Ａ−１）をポリエステル系樹脂（Ａ−３）、架橋剤を３部に変更した以外は、実施例１と同様にしてポリエステル系粘着剤組成物を得た。
【０１５２】
（比較例１）
実施例１において、ポリエステル系樹脂（Ａ−１）をポリエステル系樹脂（Ａ’−１）に変更した以外は、実施例１と同様にしてポリエステル系粘着剤組成物を得た。
【０１５３】
（比較例２）
実施例１において、ポリエステル系樹脂（Ａ−１）をポリエステル系樹脂（Ａ’−２）に変更した以外は、実施例１と同様にしてポリエステル系粘着剤組成物を得た。
【０１５４】
得られたポリエステル系粘着剤組成物を用いて、以下の通り評価を行い、その結果を後記の表２に示す。
【０１５５】
＜両面離型フィルム付き粘着シート作製＞
実施例１〜３および比較例１，２で得られたポリエステル系粘着剤組成物を、厚み３８μｍのＰＥＴ製離型フィルム（三井化学東セロ社製、「ＳＰ−ＰＥＴ−０３−ＢＵ」）（α）上にアプリケータを用いて塗布し、１００℃で４分間乾燥し、粘着剤組成物層の厚みが５０μｍの離型フィルム付き粘着シートを得た。
次いで、得られた離型フィルム付き粘着シートの粘着剤組成物層表面を上記離型フィルム（α）とは剥離力の異なる厚み３８μｍのＰＥＴ製離型フィルム（三井化学東セロ社製、「ＳＰ−ＰＥＴ−０１−ＢＵ」）（β）で覆い、４０℃で４日間エージング処理を行い、両面離型フィルム付き粘着シートを得た。
【０１５６】
＜片面離型フィルム付き粘着シート作製＞
実施例１〜３および比較例１，２で得られたポリエステル系粘着剤組成物を、厚み３８μｍのＰＥＴフィルム（東レ社製、「ルミラーＴ６０」）上にアプリケータを用いて塗布し、１００℃で３分間乾燥し、粘着剤組成物層の厚みが２５μｍのＰＥＴフィルム付き粘着シートを得た。
次いで、得られたＰＥＴフィルム付き粘着シートの粘着剤組成物層表面を厚み３８μｍのＰＥＴ製離型フィルム（β）で覆い、４０℃で４日間エージング処理を行い、片面離型フィルム付き粘着シートを得た。
【０１５７】
＜粘着シート評価＞
［粘着力］
上記で得られた片面離型フィルム付き粘着シートを、２３℃、５０％ＲＨの環境下で２５ｍｍ×２００ｍｍの大きさに裁断した後、離型フィルム（β）を剥がし、粘着剤層側を鏡面仕上げステンレス鋼板（ＳＵＳ−ＢＡ板）、および、ポリプロピレン（ＰＰ）板に、それぞれ２ｋｇローラーを２往復させ加圧貼付し、同雰囲気下で３０分間放置した後に、オートグラフ（島津製作所社製、「オートグラフＡＧＳ−Ｈ５００Ｎ」）を用いて、剥離速度３００ｍｍ／ｍｉｎで１８０度剥離強度（Ｎ／２５ｍｍ）を測定した。
【０１５８】
［透明性（ヘイズ）］
上記で得られた両面離型フィルム付き粘着シートの粘着剤層から一方の面の離型フィルム（β）を剥がし、粘着剤層側を無アルカリガラス板（コーニング社製、イーグルＸＧ）に貼合した後、もう一方の離型フィルム（α）を剥がし粘着剤層付き無アルカリガラス板を得た。上記粘着剤層付き無アルカリガラス板のヘイズを、ＨＡＺＥ  ＭＡＴＥＲ  ＮＤＨ２０００（日本電色工業社製）を用いて測定し、下記の基準にて評価した。なお、ヘイズが低いほど、透明性に優れていることを意味する。また、本機はＪＩＳＫ７３６１−１に準拠している。
（評価基準）
◎・・・１．０％以下
○・・・１．０％より大きく３．０％以下
×・・・３．０％より大きい
【０１５９】
【表２】
2020041137.tif 000003
【０１６０】
上記表２の結果より、実施例１〜３のポリエステル系粘着剤組成物は、ＳＵＳ−ＢＡ板に対する粘着力だけでなく、ＰＰ板のようなポリオレフィン基材に対する接着性にも優れるものであり、さらにヘイズにも優れたものであった。
これに対して、比較例１はヘイズには優れるものの、接着力には劣るものであった。また、比較例２は、ヘイズおよびＰＰ板のようなポリオレフィン基材に対する接着性に劣るものであった。
したがって、実施例は、ポリオレフィン基材に対する接着性と、ヘイズとを両立する優れたポリエステル系粘着剤組成物であることが分かる。
【産業上の利用可能性】
【０１６１】
本発明のポリエステル系粘着剤組成物は、一般的に接着性に劣るポリオレフィン基材への接着性に優れ、透明性にも優れるため、それを用いた粘着剤や粘着シートは、ディスプレイやそれを構成する光学フィルム、基材等の光学部材において、その光学部材の貼り合わせ用途に好適に用いることができる。